2 . 07 g / in 3 [ Al 2 O 3 . CeO 2 . MgO . BaCO 3 ] ( 상기 일반 적 제조 에 따라 제조 됨 ) 는 증류수 를 사용 하 여 슬러리 로 제조 하 고 , 이어서 밀링 하 여 평균 입자 크기 를 감소 시켰 다 ( d 90 = 13 - 15 μ m ) . 슬러리 에 30 g / ft 3 의 Pt 말 로 네이트 및 6 g / ft 3 의 Pd 니트 레이트 용액 을 첨가 하 고 , 균질 할 때 까지 교반 하 였 다 . Pt / Pd 를 1 시간 동안 지 지체 상 으로 흡착 시켰 다 . 상기 슬러리 에 2 . 1 g / in 3 의 사전 - 소성 된 CeO 2 에 이어서 0 . 2 g / in 3 의 알루미나 결합제 를 첨가 하 고 , 균질 할 때 까지 교반 하 여 워시 코트 를 형성 시켰 다 .